(57)【特許請求の範囲】
【請求項１】
耐熱性樹脂層と金属層との接着に用いられる接着剤であって、
芳香族ビニル化合物由来の構造単位を主成分とする、少なくとも２つの重合体ブロック（Ａ）と、鎖状共役ジエン化合物由来の構造単位を主成分とする、少なくとも１つの重合体ブロック（Ｂ）とからなり、全重合体ブロック（Ａ）がブロック共重合体（Ｃ）全体に占める重量分率をｗＡとし、全重合体ブロック（Ｂ）がブロック共重合体（Ｃ）全体に占める重量分率をｗＢとしたときに、ｗＡとｗＢとの比ｗＡ：ｗＢが３０：７０〜６０：４０であるブロック共重合体（Ｃ）の、主鎖及び側鎖の炭素−炭素不飽和結合及び芳香環の炭素−炭素不飽和結合の９０％以上を水素化したブロック共重合体水素化物（Ｄ）に、アルコキシシリル基が導入されてなる変性ブロック共重合体水素化物（Ｅ）を主成分とし、沸点９０℃以上の有機溶剤をさらに含み、
変性ブロック共重合体水素化物（Ｅ）１００重量部が、前記沸点９０℃以上の有機溶剤１００〜１０００重量部に溶解されてなる接着剤。
【請求項２】
変性ブロック共重合体水素化物（Ｅ）１００重量部に対して、シランカップリング剤が０．１〜１０重量部の割合で配合されてなる、請求項１に記載の接着剤。
【請求項３】
耐熱性樹脂層と金属層とが、請求項１又は２に記載の接着剤で接着されてなる複合接合体。
【発明の詳細な説明】
【技術分野】
【０００１】
本発明は、金属層と耐熱性樹脂層とを強固に接着することができる、低誘電率の接着剤、及び、金属層と耐熱性樹脂層とが前記接着剤により強固に接着されてなる複合接合体に関する。
【背景技術】
【０００２】
近年、電子機器の小型・薄型化、軽量化が要望されており、それに伴いプリント基板の高密度化の要求が増加している。また、高周波用途では伝送損失を低下させるために表面粗度の小さい銅箔が必要となっており、電解銅箔のマット面の凹凸を抑えたロープロファイル銅箔や表面粗さが小さい圧延銅箔が使用されるようになっている。
しかしながら、表面粗度の小さい銅箔は樹脂基材との接着力が弱く、細密回路では接着力が不足し、高密度化への障害となっている。
【０００３】
表面粗度の小さい銅箔と樹脂基材との接着力を向上させる手段として、これまでにも、銅箔表面にシランカップリング剤を塗布する方法が多数提案されている（特許文献１〜４）。また、銅箔とシランカップリング剤の反応性を向上させるため、金属アルコラ−ト等により銅箔表面を前処理する方法（特許文献５）や、銅箔表面にポリシロキサン膜を付与する方法（特許文献６）等も提案されている。
しかしながら、これらの方法では、耐湿性や耐熱性等の、接着特性の耐環境安定性は改善されるものの、初期の接着強度そのものは、電解銅箔の粗化処理によるアンカ−効果の低減分を十分に補うことができるものではなかった。
【０００４】
一方、プリント基板の一種であるフレキシブルプリント基板は、機器の内部配線や部品搭載基板として重要な部材である。フレキシブルプリント基板としては、ポリイミドフィルムに代表される絶縁フィルムと銅箔が直接接着された２層ＣＣＬ（Ｃｏｐｐｅｒ  Ｃｌａｄ  Ｌａｍｉｎａｔｅ）や、絶縁フィルムと銅箔が接着剤を介して接着された３層ＣＣＬが知られている。２層ＣＣＬは接着剤を介さないものであるため、高温時の信頼性に優れるが、銅箔にポリイミドの前駆体であるポリアミック酸溶液を塗布し、乾燥、加熱イミド化する等の工程を要し、その製造は必ずしも容易ではない。一方、３層ＣＣＬはポリイミドフィルム等の絶縁フィルムと銅箔を接着剤により接着して積層するものであるため、工業的に製造が容易でコストも安価であり、また絶縁フィルムと銅箔の接着性にも優れる。このため、汎用用途では３層ＣＣＬが主に使用されている。
【０００５】
３層ＣＣＬの製造に使用される接着剤には、接着性、電気絶縁性、耐薬品性、半田耐熱性等の特性が要求される。従来、これらの要求を満たす接着剤として、ポリアミド（ナイロン）／エポキシ系、ポリエステル／エポキシ系、フェノール／ブチラール系、ニトリルゴム／エポキシ系、アクリル系、ウレタン系等のものが使用されている。
しかし、これらの接着剤を使用して、表面粗度の小さい銅箔とポリイミド系フィルムとを強固に接着するためには、例えば、ポリアミド／エポキシ系接着剤を使用する場合において、予め銅箔表面をアミノシランカップリング剤で処理する必要があった（特許文献７）。
【０００６】
本願発明に関連して、特許文献８には、ブロック共重合体水素化物にアルコキシシリル基が導入された変性ブロック共重合体水素化物（Ｅ）は、ガラスや金属に対する接着性を有し、電気絶縁性にも優れていることから、太陽電池の封止材に利用できることが開示されている。
【先行技術文献】
【特許文献】
【０００７】
【特許文献１】特公昭６０−１５６５４号公報
【特許文献２】特公平２−１９９９４号号公報
【特許文献３】特開昭６３−１８３１７８号公報
【特許文献４】特開平２−２６０９７号公報
【特許文献５】特開平５−２３０６６７号公報
【特許文献６】特開平１０−２２６００９号公報
【特許文献７】特開２００３−２９８２３０号公報
【特許文献８】ＷＯ２０１２／０４３７０８号パンフレット
【発明の概要】
【発明が解決しようとする課題】
【０００８】
本発明は、上記した従来技術の実情に鑑みてなされたものであり、その目的は、表面粗度の小さい金属層と耐熱性樹脂層との接着性に優れ、かつ低誘電率で電気絶縁性に優れた新規な接着剤、及び、金属層と耐熱性樹脂層とが前記接着剤により強固に接着されてなる複合接合体を提供することにある。
【課題を解決するための手段】
【０００９】
本発明者らは、上記目的を達成するために鋭意検討した結果、アルコキシシリル基が導入されてなる特定の変性ブロック共重合体水素化物を（Ｅ）主成分として含有する接着剤が、金属層及び耐熱性樹脂層に対して強固な接着性を示すことを見出し、本発明を完成するに至った。
【００１０】
かくして本発明によれば、下記（１）〜（３）の接着剤、及び、（４）の複合接合体が提供される。
（１）金属層と耐熱性樹脂層との接着に用いられる接着剤であって、
芳香族ビニル化合物由来の構造単位を主成分とする、少なくとも２つの重合体ブロック（Ａ）と、鎖状共役ジエン化合物由来の構造単位を主成分とする、少なくとも１つの重合体ブロック（Ｂ）とからなり、全重合体ブロック（Ａ）がブロック共重合体（Ｃ）全体に占める重量分率をｗＡとし、全重合体ブロック（Ｂ）がブロック共重合体（Ｃ）全体に占める重量分率をｗＢとしたときに、ｗＡとｗＢとの比ｗＡ：ｗＢが３０：７０〜６０：４０であるブロック共重合体（Ｃ）の、主鎖及び側鎖の炭素−炭素不飽和結合及び芳香環の炭素−炭素不飽和結合の９０％以上を水素化したブロック共重合体水素化物（Ｄ）に、アルコキシシリル基が導入されてなる変性ブロック共重合体水素化物（Ｅ）を主成分とする接着剤。
（２）変性ブロック共重合体水素化物（Ｅ）１００重量部に対して、シランカップリング剤が０．１〜１０重量部の割合で配合されてなる、（１）に記載の接着剤。
（３）沸点９０℃以上の有機溶剤をさらに含み、変性ブロック共重合体水素化物（Ｅ）１００重量部が、前記沸点９０℃以上の有機溶剤に１００〜１０００重量部の割合で溶解されてなる、（１）又は（２）に記載の接着剤。
（４）耐熱性樹脂層と金属層とが、前記（１）〜（３）のいずれかに記載の接着剤で接着されてなる複合接合体。
【発明の効果】
【００１１】
本発明によれば、表面粗度の小さい金属層と耐熱性樹脂層とを強固に接着性できる、高密度プリント基板等の製造に好適に使用される低誘電率、低誘電正接の接着剤、及び、金属層と耐熱性樹脂層とが、前記接着剤により強固に接着されてなる複合接合体が提供される。
【発明を実施するための形態】
【００１２】
以下、本発明を、１）接着剤、及び、２）複合接合体に項分けして、詳細に説明する。
１）接着剤
本発明の接着剤は、金属層と耐熱性樹脂層との接着に用いられる接着剤であって、
芳香族ビニル化合物由来の構造単位を主成分とする、少なくとも２つの重合体ブロック（Ａ）と、鎖状共役ジエン化合物由来の構造単位を主成分とする、少なくとも１つの重合体ブロック（Ｂ）とからなり、全重合体ブロック（Ａ）がブロック共重合体（Ｃ）全体に占める重量分率をｗＡとし、全重合体ブロック（Ｂ）がブロック共重合体（Ｃ）全体に占める重量分率をｗＢとしたときに、ｗＡとｗＢとの比ｗＡ：ｗＢが３０：７０〜６０：４０であるブロック共重合体（Ｃ）の、主鎖及び側鎖の炭素−炭素不飽和結合及び芳香環の炭素−炭素不飽和結合の９０％以上を水素化したブロック共重合体水素化物（Ｄ）に、アルコキシシリル基が導入されてなる変性ブロック共重合体水素化物（Ｅ）を主成分とするものである。
【００１３】
（１）ブロック共重合体（Ｃ）
ブロック共重合体（Ｃ）は、芳香族ビニル化合物由来の構造単位を主成分とする、少なくとも２つの重合体ブロック（Ａ）と、鎖状共役ジエン化合物由来の構造単位を主成分とする、少なくとも１つの重合体ブロック（Ｂ）とからなるブロック共重合体である。
【００１４】
重合体ブロック（Ａ）は、芳香族ビニル化合物由来の構造単位を主成分とするものである。重合体ブロック（Ａ）中の芳香族ビニル化合物由来の構造単位の含有量は、通常９５重量％以上、好ましくは９７重量％以上、より好ましくは９９重量％以上である。重合体ブロック（Ａ）は、芳香族ビニル化合物由来の構造単位以外の成分として、鎖状共役ジエン由来の構造単位及び／又はその他のビニル化合物由来の構造単位を含むことができる。その含有量は通常５重量％以下、好ましくは３重量％以下、より好ましくは１重量％以下である。
重合体ブロック（Ａ）中の芳香族ビニル化合物由来の構造単位が少なすぎると、接着剤の耐熱性が低下するおそれがある。
【００１５】
芳香族ビニル化合物としては、スチレン；２−メチルスチレン、３−メチルスチレン、４−メチルスチレン、２，４−ジイソプロピルスチレン、２，４−ジメチルスチレン、４−ｔ−ブチルスチレン、５−ｔ−ブチル−２−メチルスチレン等の置換基としてアルキル基を有するスチレン類；４−モノクロロスチレン、ジクロロスチレン、４−モノフルオロスチレン等の置換基としてハロゲン原子を有するスチレン類；４−フェニルスチレン等の置換基としてアリール基を有するスチレン類；等が挙げられる。なかでも、低誘電率、低吸湿性の面で極性基を含有しないものが好ましく、工業的な入手の容易さからスチレンが特に好ましい。
芳香族ビニル化合物と共重合させることができる鎖状共役ジエン及びその他のビニル化合物としては、後述する重合体ブロック（Ｂ）の構造単位となる鎖状共役ジエン及びその他のビニル化合物と同様のものがあげられる。
【００１６】
重合体ブロック（Ｂ）は、鎖状共役ジエン化合物由来の構造単位を主成分とするものである。重合体ブロック（Ｂ）中の鎖状共役ジエン化合物由来の構造単位の含有量は、通常９５重量％以上、好ましくは９７重量％以上、より好ましくは９９重量％以上である。重合体ブロック（Ｂ）は、鎖状共役ジエン化合物由来の構造単位以外の成分として、芳香族ビニル化合物由来の構造単位及び／又はその他のビニル化合物由来の構造単位を含むことができる。その含有量は、通常５重量％以下、好ましくは３重量％以下、より好ましくは１重量％以下である。
鎖状共役ジエン化合物由来の構造単位が上記範囲にあると、接着剤の接着性が優れる。
【００１７】
鎖状共役ジエン系化合物としては、１，３−ブタジエン、イソプレン、２，３−ジメチル−１，３−ブタジエン、１，３−ペンタジエン等が挙げられる。なかでも、吸湿性の観点から、極性基を含有しない鎖状共役ジエン系化合物が好ましく、工業的な入手の容易さから、１，３−ブタジエン、イソプレンが特に好ましい。
【００１８】
その他のビニル系化合物としては、鎖状ビニル化合物、環状ビニル化合物、不飽和の環状酸無水物、不飽和イミド化合物等が挙げられる。これらの化合物は、ニトリル基、アルコキシカルボニル基、ヒドロキシカルボニル基、ハロゲン原子等の置換基を有していてもよい。これらの中でも、吸湿性の観点から、エチレン、プロピレン、１−ブテン、１−ペンテン、１−ヘキセン、１−ヘプテン、１−オクテン、１−ノネン、１−デセン、１−ドデセン、１−エイコセン、４−メチル−１−ペンテン、４，６−ジメチル−１−ヘプテン等の炭素数２〜２０の鎖状オレフィン；ビニルシクロヘキサン、ノルボルネン等の炭素数５〜２０の環状オレフィン；１，３−シクロヘキサジエン、ノルボルナジエン等の環状ジエン化合物；等の極性基を含有しないものが好ましい。
【００１９】
ブロック共重合体（Ｃ）は、全重合体ブロック（Ａ）のブロック共重合体（Ｃ）全体に占める重量分率をｗＡとし、全重合体ブロック（Ｂ）のブロック共重合体（Ｃ）全体に占める重量分率をｗＢとしたときに、ｗＡとｗＢとの比ｗＡ：ｗＢが２０：８０〜６０：４０、好ましくは２５：７５〜５５：４５、より好ましくは３０：７０〜５０：５０のものである。ｗＡとｗＢとの比ｗＡ：ｗＢがこの範囲にあれば、良好な接着強度を有する接着剤が得られる。
【００２０】
ブロック共重合体（Ｃ）中の重合体ブロック（Ａ）の数は、通常３個以下、好ましくは２個であり、重合体ブロック（Ｂ）の数は、通常２個以下、好ましくは１個である。
ブロック共重合体（Ｃ）のブロックの形態は、鎖状型ブロックでもラジアル型ブロックでも良いが、鎖状型ブロックであるものが、機械的強度に優れ好ましい。ブロック共重合体（Ｃ）の最も好ましい形態は、重合体ブロック（Ｂ）の両端に重合体ブロック（Ａ）が結合した、（Ａ）−（Ｂ）−（Ａ）型のトリブロック共重合体である。
複数の重合体ブロック（Ａ）同士は、互いに同一であっても、相異なっていても良い。また、重合体ブロック（Ｂ）が複数有る場合には、重合体ブロック（Ｂ）同士は、互いに同一であっても、相異なっていても良い。
【００２１】
ブロック共重合体［Ｃ］の分子量は、テトラヒドロフラン（ＴＨＦ）を溶媒とするゲル・パーミエーション・クロマトグラフィー（ＧＰＣ）により測定されるポリスチレン換算の重量平均分子量（Ｍｗ）で、通常４０，０００〜２００，０００、好ましくは４５，０００〜１５０，０００、より好ましくは５０，０００〜１００，０００である。また、ブロック共重合体［Ｃ］の分子量分布（Ｍｗ／Ｍｎ）は、好ましくは３以下、より好ましくは２以下、特に好ましくは１．５以下である。Ｍｗ及びＭｗ／Ｍｎが上記範囲となるようにすると、機械的強度の良好な接着剤が得られる。
【００２２】
ブロック共重合体［Ｃ］の製造方法としては、例えば、リビングアニオン重合等の方法により、芳香族ビニル化合物を主成分として含有するモノマー混合物（ａ）と鎖状共役ジエン系化合物を主成分として含有するモノマー混合物（ｂ）を交互に重合させる方法；芳香族ビニル化合物を主成分として含有するモノマー混合物（ａ）と鎖状共役ジエン系化合物を主成分として含有するモノマー混合物（ｂ）を順に重合させた後、重合体ブロック［Ｂ］の末端同士を、カップリング剤によりカップリングさせる方法等が挙げられる。
【００２３】
（２）ブロック共重合体水素化物（Ｄ）
ブロック共重合体水素化物（Ｄ）は、上記のブロック共重合体（Ｃ）の主鎖及び側鎖の炭素−炭素不飽和結合及び芳香環の炭素−炭素不飽和結合を水素化して得られる高分子である。その水素化率は通常９０％以上、好ましくは９７％以上、より好ましくは９９％以上である。水素化率が高いほど、耐酸化劣化性や耐光性の良好な接着剤が得られる。
ブロック共重合体水素化物（Ｄ）の水素化率は、ブロック共重合体水素化物（Ｄ）の１Ｈ−ＮＭＲを測定することにより求めることができる。
【００２４】
不飽和結合の水素化方法や反応形態等は特に限定されず、公知の方法を利用することができる。なかでも、水素化率を高くでき、重合体鎖切断反応の少ない水素化方法が好ましい。このような水素化方法としては、ＷＯ２０１１／０９６３８９号パンフレット、ＷＯ２０１２／０４３７０８号パンフレット等に記載された方法を挙げることができる。
【００２５】
上記した方法で得られるブロック共重合体水素化物（Ｄ）は、水素化触媒および／または重合触媒を、ブロック共重合体水素化物（Ｄ）を含む反応溶液から除去した後、反応溶液から回収される。回収されたブロック共重合体水素化物（Ｄ）の形態は限定されるものではないが、通常はペレット形状にして、その後のアルコキシシリル基の導入反応に供することができる。
【００２６】
ブロック共重合体水素化物（Ｄ）の分子量は、ＴＨＦを溶媒としたＧＰＣにより測定されるポリスチレン換算の重量平均分子量（Ｍｗ）で、通常４０，０００〜２００，０００、好ましくは４５，０００〜１５０，０００、より好ましくは５０，０００〜１００，０００である。また、ブロック共重合体水素化物（Ｄ）の分子量分布（Ｍｗ／Ｍｎ）は、好ましくは３以下、より好ましくは２以下、特に好ましくは１．５以下である。Ｍｗ及びＭｗ／Ｍｎが上記範囲となるようにすると、機械的強度が良好な接着剤が得られる。
【００２７】
（３）変性ブロック共重合体水素化物（Ｅ）
変性ブロック共重合体水素化物（Ｅ）は、上記のブロック共重合体水素化物（Ｄ）に、アルコキシシリル基が導入されることにより得られたものである。
ブロック共重合体水素化物（Ｄ）にアルコキシシリル基を導入することにより、金属層及び耐熱性樹脂層に対する強固な接着性を付与することができる。
【００２８】
アルコキシシリル基としては、トリメトキシシリル基、トリエトキシシリル基等の、トリ（炭素数１〜６アルコキシ）シリル基；メチルジメトキシシリル基、メチルジエトキシシリル基、エチルジメトキシシリル基、エチルジエトキシシリル基、プロピルジメトキシシリル基、プロピルジエトキシシリル基等の、（炭素数１〜２０アルキル）ジ（炭素数１〜６アルコキシ）シリル基；フェニルジメトキシシリル基、フェニルジエトキシシリル基等の、（アリール）ジ（炭素数１〜６アルコキシ）シリル基；等が挙げられる。また、アルコキシシリル基は、ブロック共重合体水素化物（Ｄ）に、炭素数１〜２０のアルキレン基や、炭素数２〜２０のアルキレンオキシカルボニルアルキレン基等の２価の有機基を介して結合していても良い。
【００２９】
ブロック共重合体水素化物（Ｄ）へのアルコキシシリル基の導入量は、通常、ブロック共重合体水素化物（Ｄ）１００重量部に対し、０．１〜１０重量部、好ましくは０．２〜５重量部、より好ましくは０．５〜３重量部である。アルコキシシリル基の導入量が多過ぎると、得られる変性ブロック共重合体水素化物（Ｅ）を保存中に微量の水分等で分解されたアルコキシシリル基同士の架橋が進み、ゲル化したり、溶融成形時の流動性が低下して、接着剤としての接着性が低下するおそれがある。また、アルコキシシリル基の導入量が少な過ぎると、接着剤として金属層及び耐熱性樹脂層に対する接着性が低下するおそれがある。
【００３０】
変性ブロック共重合体水素化物（Ｅ）は、公知の方法に従って製造することができる。製造方法としては、例えば、ＷＯ２０１２／０４３７０８号パンフレット、国ＷＯ２０１３／１７６２５８号パンフレット等に記載された方法が挙げられる。より具体的には、上記のブロック共重合体水素化物（Ｄ）に、有機過酸化物の存在下で、エチレン性不飽和シラン化合物を反応させる方法が挙げられる。
【００３１】
用いるエチレン性不飽和シラン化合物としては、ブロック共重合体水素化物［Ｄ］とグラフト重合し、ブロック共重合体水素化物［Ｄ］にアルコキシシリル基を導入するものであれば、特に限定されない。例えば、ビニルトリメトキシシラン、ビニルトリエトキシシラン、アリルトリメトキシシラン、アリルトリエトキシシラン、ジメトキシメチルビニルシラン、ジエトキシメチルビニルシラン、ｐ−スチリルトリメトキシシラン、３−アクリロキシプロピルトリメトキシシラン、３−アクリロキシプロピルトリエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラ、３−アクリロキシプロピルトリメトキシシラン、等が好適に用いられる。これらのエチレン性不飽和シラン化合物は、それぞれ単独で用いてもよいし、２種以上を組み合せて使用してもよい。
エチレン性不飽和シラン化合物の使用量は、ブロック共重合体水素化物（Ｄ）１００重量部に対して、通常０．１〜１０重量部、好ましくは０．２〜５重量部、より好ましくは０．５〜３重量部である。
【００３２】
有機過酸化物としては、１分間半減期温度が１７０〜１９０℃のものが好ましく使用される。例えば、ｔ−ブチルクミルパーオキシド、ジクミルパーオキサイド、ジ−ｔ−ヘキシルパーオキシド、２，５−ジメチル−２，５−ジ（ｔ−ブチルパーオキシ）ヘキサン、ジ−ｔ−ブチルパーオキシド、ジ（２−ｔ−ブチルパーオキシイソプロピル）ベンゼン等が好適に用いられる。これらの過酸化物は、それぞれ単独で用いてもよいし、２種以上を組み合せて使用してもよい。過酸化物の使用量は、ブロック共重合体水素化物（Ｄ）１００重量部に対して、通常０．０５〜２重量部、好ましくは０．１〜１重量部、より好ましくは０．２〜０．５重量である。
【００３３】
上記のブロック共重合体水素化物（Ｄ）とエチレン性不飽和シラン化合物とを、過酸化物の存在下で反応させる方法は、特に限定されない。例えば、二軸混練機にて所望の温度で所望の時間混練することにより、ブロック共重合体水素化物（Ｄ）にアルコキシシリル基を導入することができる。二軸混練機による混練温度は、通常１８０〜２２０℃、好ましくは１８５〜２１０℃、より好ましくは１９０〜２００℃である。加熱混練時間は、通常０．１〜１０分、好ましくは０．２〜５分、より好ましくは０．３〜２分程度である。温度、滞留時間が上記範囲になるようにして、連続的に混練、押出しをすればよい。得られた変性ブロック共重合体水素化物（Ｅ）の形態は限定されるものではないが、通常はペレット形状にして、その後の接着剤の製造に供することができる。
【００３４】
変性ブロック共重合体水素化物（Ｅ）の分子量は、導入されるアルコキシシリル基の量が少ないため、原料として用いたブロック共重合体水素化物（Ｄ）の分子量と実質的には変わらない。一方、過酸化物の存在下で、エチレン性不飽和シラン化合物と反応させるため、重合体の架橋反応、切断反応が併発し、変性ブロック共重合体水素化物（Ｅ）の分子量分布の値は大きくなる。
【００３５】
変性ブロック共重合体水素化物（Ｅ）の分子量は、ＴＨＦを溶媒としたＧＰＣにより測定されるポリスチレン換算の重量平均分子量（Ｍｗ）で、通常４０，０００〜２００，０００、好ましくは５０，０００〜１５０，０００、より好ましくは６０，０００〜１００，０００である。また、分子量分布（Ｍｗ／Ｍｎ）は、好ましくは３．５以下、より好ましくは２．５以下、特に好ましくは２．０以下である。Ｍｗ及びＭｗ／Ｍｎが上記範囲となるようにすると、変性ブロック共重合体水素化物（Ｅ）の機械的強度が維持される。
【００３６】
（４）接着剤
本発明の変性ブロック共重合体水素化物（Ｅ）を主成分として含有する接着剤は、金属層および耐熱性樹脂層との接着性に優れるものである。
本発明の接着剤において、変性ブロック共重合体水素化物（Ｅ）の含有量は、表面粗度の小さい金属層と耐熱性樹脂層とを強固に接着する観点から、通常９重量％以上、好ましくは１１重量％以上、より好ましくは１４重量％以上である。
【００３７】
本発明の接着剤は、耐熱性樹脂層との接着強度をさらに高めるために、主成分としての変性ブロック共重合体水素化物（Ｅ）に加えてシランカップリング剤を含むことが好ましい。
【００３８】
配合するシランカップリング剤としては、接着剤の特性をより向上させる観点から、エポキシシラン系カップリング剤、アミノシラン系カップリング剤が好ましく、エポキシシラン系カップリング剤が特に好ましい。
【００３９】
エポキシシラン系カップリング剤の具体例としては、２−（３，４−エポキシシクロヘキシル）エチルトリメトキシシラン、３−グリシドキシプロピルトリメトキシシラン、３−グリシドキシプロピルメチルジメトキシシラン、３−グリシドキシプロピルトリエトキシシラン等が挙げられる。
アミノシラン系カップリング剤の具体例としては、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシラン等が挙げられる。
【００４０】
シランカップリング剤の配合量は、変性ブロック共重合体水素化物（Ｅ）１００重量部に対して、通常、０．１〜１０重量部以下、好ましくは０．１〜５重量部、より好ましくは０．５〜３重量部の割合で配合される。シランカップリング剤の配合量を上記範囲とすることにより、本発明の接着剤と極性基を有する耐熱性樹脂層との接着性をさらに高めることができ、ブロック共重合体水素化物（Ｄ）が有する低誘電率特性が維持される。
【００４１】
本発明の接着剤の耐熱変形性をさらに向上させる目的で、変性ブロック共重合体水素化物（Ｅ）に架橋助剤及び有機過酸化物を配合することができる。
架橋助剤としては、トリアリルイソシアヌレート、多価アクリル酸エステル、多価メタクリル酸エステル等が挙げられる。これらの架橋助剤は、それぞれ単独で使用してもよく、また２種以上を組み合わせて使用してもよい。
架橋助剤の配合量は、変性ブロック共重合体水素化物（Ｅ）１００重量部に対して、通常５重量部以下、好ましくは３重量部以下、より好ましくは２重量部以下である。この範囲であれば、接着剤の耐熱変形性を改善し、誘電率の増大を小さく抑えることができる。
【００４２】
有機過酸化物としては、１，１−ジ（ｔ−ブチルパーオキシ）−３，３，５−トリメチルチクロヘキサン、１，１−ジ（ｔ−ブチルパーオキシ）−２−メチルシクロヘキサン、１，１−ジ（ｔ−ブチルパーオキシ）シクロヘキサン、２，５−ジメチル−２，５−ジ（ベンゾイルパーオキシ）ヘキサン、２，２−ジ（ｔ−ブチルパーオキシ）ブタン、ｎ−ブチル−４，４−ジ（ｔ−ブチルパーオキシ）バレレート、ｔ−ブチルパーオキシベンゾエート、ｔ−ブチルクミルパーオキシド、ジクミルパーオキサイド、ジ−ｔ−ヘキシルパーオキシド、２，５−ジメチル−２，５−ジ（ｔ−ブチルパーオキシ）ヘキサン、ジ−ｔ−ブチルパーオキシド、ｔ−ブチルパーオキシイソブチレート、ラウロイルパーオキシド、ジプロピオニルパーオキシド、ｐ−メンタンハイドロパーオキサイド等が挙げられる。これらの有機過酸化物は、それぞれ単独で使用してもよく、また２種以上を組み合わせて使用してもよい。
架橋剤の使用量は変性ブロック共重合体水素化物［Ｅ］１００重量部に対して、通常１重量部以下、好ましくは０．５重量部以下、より好ましくは０．３重量部以下である。この範囲であれば接着剤の耐熱変形性を改善し、誘電率の増大を小さく抑えることができる。
【００４３】
本発明の接着剤には、耐熱劣化性をさらに向上させるために、酸化防止剤を配合することができる。酸化防止剤としては、フェノール系酸化防止剤、リン系酸化防止剤、硫黄系酸化防止剤、等が使用できる。酸化防止剤の配合量は、変性ブロック共重合体水素化物（Ｅ）１００重量部に対して０．３重量部以下、好ましくは０．２重量部以下、より好ましくは０．１重量部以下である。この範囲であれば、接着剤の耐熱劣化性を改善し、誘電率の増加を抑止できる。
【００４４】
本発明の接着剤には、難燃性を付与するために、難燃化剤を配合することができる。難燃剤としては、ハロゲン系難燃剤、リン系難燃剤、金属水酸化物系難燃剤、等が使用できる。難燃剤の配合量は、変性ブロック共重合体水素化物（Ｅ）１００重量部に対して１０重量部以下、好ましくは５重量部以下、より好ましくは２重量部以下である。この範囲であれば、接着剤の難燃性を改善しつつ、誘電率の増加を抑止できる。
【００４５】
本発明の接着剤は、通常、有機溶剤、変性ブロック共重合体水素化物（Ｅ）、及び必要に応じて配合剤からなる。
有機溶剤としては、変性ブロック共重合体水素化物（Ｅ）を溶解する有機溶剤が使用できる。具体的には、例えば、トルエン、キシレン、ソルベントナフサ等の芳香族系溶剤；デカリン等の飽和炭化水系溶剤；シクロヘキサン、メチルシクロヘキサン、ジメチルシクロヘキサン等の脂環式炭化水素系溶剤；テトラヒドロフラン等のエーテル系溶剤；リモネン等のテルペン系溶剤；シクロヘキサノン等のケトン系溶剤；等が挙げられる。
これらの有機溶剤はそれぞれ単独で使用してもよく、また２種以上を組み合わせて使用してもよい。
これらの中でも、基材へ塗布された接着剤からの溶剤の揮発性及び塗布工程での作業性の観点から、沸点（１気圧＝１０２４ｈＰａにおける沸点）９０℃以上の有機溶剤が好ましく、沸点が１００〜１５０℃の有機溶剤が特に好ましい。これらの溶剤には、沸点が９０℃を下まわる有機溶剤を混合して使用することもできる。
【００４６】
本発明の接着剤が有機溶剤を含む場合、有機溶剤の使用量は、本発明の接着剤を基材に塗布する工程での作業性を考慮して適宜選定すればよい。また、変性ブロック共重合体水素化物（Ｅ）の他の各種配合剤も溶液中に溶解乃至混合して使用できる。有機溶剤の含有量は、変性ブロック共重合体水素化物（Ｅ）１００重量部に対し、通常１００〜１０００重量部、好ましくは１５０〜８００重量部、より好ましくは２００〜６００重量部の割合である。
【００４７】
本発明の接着剤は、表面粗度の小さい金属層と耐熱性樹脂層との接着性に優れ、かつ低誘電率で電気絶縁性に優れる。
本発明の接着剤が、接着性に優れることは、例えば、実施例に記載のようにして測定される剥離強度が４Ｎ／ｃｍ以上であることから、確認することができる。本発明の接着剤が低誘電率で電気絶縁性に優れることは、例えば、実施例に記載の、空洞共振器摂動法（ＡＳＴＭ  Ｄ２５２０）により測定される、５ＧＨｚにおける誘電率が、２．５以下であり、誘電正接が０．００２以下であることから、確認することができる。
【００４８】
（５）接着剤の使用方法
本発明の有機溶剤を含む接着剤は、通常、耐熱性樹脂層及び／又は金属層に塗布した後、溶剤を揮発除去して接着剤を塗膜状にして使用する。
本発明の接着剤の塗膜が形成された耐熱性樹脂層及び／又は金属層は、塗膜面にもう一方の被着体である金属層及び／又は耐熱性樹脂層を積層して、加熱及び加圧することにより、耐熱性樹脂層と金属層が本発明の接着剤で接着された複合接合体となる。
【００４９】
本発明の有機溶剤を含む接着剤を使用する場合、溶剤を揮発除去した後の接着剤の厚さは、通常５〜１００μｍ、好ましくは８〜７０μｍ、より好ましくは１０〜５０μｍである。接着剤の厚さがこの範囲であれば、残留する有機溶剤が少なく、他の被着体層と良好な接着性が得られる。
【００５０】
本発明の接着剤を使用して耐熱性樹脂層と金属層を接着する際の加熱温度は、通常、１００〜２００℃、好ましくは１１０〜１９０℃、より好ましくは１２０〜１８０℃である。本発明の接着剤を使用して耐熱性樹脂層と金属層を接着する際の被着体にかける圧力は、通常、０．０１〜１０ＭＰａ、好ましくは０．０５〜５ＭＰａ、より好ましくは０．１〜１ＭＰａである。また、加熱及び加圧する時間は、通常、１〜９０分、好ましくは３〜６０分、より好ましくは５〜３０分である。
温度、圧力及び時間がこの範囲であれば、耐熱性樹脂層と金属層との良好な接着性が得られる。
【００５１】
本発明の接着剤は、金属層とセラミック層と強固に接着させることもできる。
セラミック層は、通常、無機粉末に、適宜、焼結助剤や、有機溶媒や水等の混合用補助剤を配合して均一混合物として、プレス成形等により成形品とし、さらに、混合補助剤を乾燥、加熱等により除去した後、焼成して焼結させて製造されるシート状のものが使用できる。
【００５２】
使用するセラミックスの具体例としては、窒化アルミ−窒化硼素複合体、アルミナ−窒化硼素複合体、酸化ジルコニウム−窒化硼素複合体、窒化珪素−窒化硼素複合体、β−ウォラストナイト、コーディエライト、雲母、等を主原料としてなる焼結体；アルミニウム、珪素、ストロンチウム等主成分として、チタン、ビスマス、銅、マンガン、ナトリウム、カリウム等を副成分とするセラミック；アルミニウム、マグネシウム及び珪素を含むセラミック；アルミニウム、珪素、ジルコニウム及びマグネシウムを含むセラミック；アルミナ、チタン酸バリウム、窒化アルミニウム等；が挙げられる。
【００５３】
セラミック層の厚さは特に限定されないが、通常０．５〜２ｍｍ、好ましくは０．６〜１．５ｍｍ、より好ましくは０．７〜１．２ｍｍである。厚さがこの範囲にあれば、取扱作業性、機械的強度、等が良好である。
【００５４】
金属層とセラミック層とを本発明の接着剤により接着されてなる複合接合体の例としては、セラミック層／接着剤層／銅層等のような３層の複合接合体；銅層／接着剤層／セラミック層／接着剤層／銅層等のような５層の複合接合体；等が挙げられる。
【００５５】
２）複合接合体
本発明の複合接合体は、耐熱性樹脂層と金属層とが本発明の接着剤で接着されてなることを特徴とする。
【００５６】
（１）金属層
本発明の複合接合体の金属層は、本発明の接着剤で接着する被着体である。当該金属層としては、基材の上に鍍金や蒸着等の方法により積層された金属層、基材の上に接着剤で金属箔が接着された金属層、金属からなる単層又は多層のシート状のもの等が挙げられる。また、金属層は電気回路のように基材の上に線状や面状のパターンが形成されたものであってもよい。
【００５７】
金属層を構成する金属の具体例としては、アルミニウム、ガリウム、インジウム、チタン、バナジウム、クロム、モリブデン、タングステン、マンガン、鉄、コバルト、ニッケル、パラジウム、白金、銅、銀、金、亜鉛等の金属；鉄合金、銅合金、アルミ合金、ニッケル合金、半田、ウッドメタル、超鋼合金、ホワイトゴールド等の合金；等が挙げられる。
【００５８】
金属層の厚さは特に限定されないが、通常０．０１〜３００μｍ、好ましくは０．０５〜２００μｍ、より好ましくは０．１〜１００μｍである。金属層の厚みは、電気回路、導電層、電磁波遮蔽層、酸素、水、等のバリアー層、選択的光反射層、等の目的により適宜選定される
【００５９】
金属層の表面粗さも目的により適宜選定される。例えば、金属層が高周波電気回路である場合は、金属層の表面粗度は、最大高さ粗さＲｚで通常３．０μｍ以下、好ましくは１．５μｍ以下、より好ましくは１．０μｍ以下である。最大高さ粗さＲｚがこの範囲にあれば、高周波領域での伝送損失が小さくなる。上述のように、本発明の接着剤を用いることにより、最大高さ粗さＲｚで通常３．０μｍ以下、好ましくは１．５μｍ以下、より好ましくは１．０μｍ以下という表面粗度の小さい金属層と耐熱性樹脂層とが強固に接着された複合接合体が得られる。
【００６０】
（２）耐熱性樹脂層
本発明の複合接合体の耐熱性樹脂層は、本発明の接着剤で接着する被着体である。当該耐熱性樹脂層は、通常１８０℃以上、好ましくは２２０℃以上、より好ましくは２６０℃以上の耐熱変形性を有する耐熱性樹脂からなる層である。
耐熱変形性は、ＪＩＳ  Ｋ７９１９−１法（プラスチック−荷重たわみ温度の求め方）に従って求められる荷重たわみ温度で評価できる。
耐熱性樹脂の荷重たわみ温度が上記範囲であれば、電気絶縁材料等として有用である。
【００６１】
耐熱性樹脂層は、基材の上に積層された耐熱性樹脂からなる層であっても、耐熱性樹脂からなる単層又は多層のフィルム状のものであってもよい。
耐熱性樹脂層を構成する耐熱性樹脂の具体例としては、ポリイミド樹脂、ポリアミドイミド樹脂、ポリエーテルルイミド樹脂、芳香族ポリアミド樹脂、ポリアリレート樹脂、ポリエーテルサルホン樹脂、液晶ポリマー、ポリフェニレンサルファイド樹脂、ビスマレイミド樹脂、エポキシ樹脂、不飽和ポリエステル樹脂等が挙げられる。
【００６２】
耐熱性樹脂層の厚さは特に限定されないが、通常１〜５００μｍ、好ましくは１０〜３００μｍ、より好ましくは２０〜２００μｍである。厚さがこの範囲にあれば、耐熱性樹脂層の電気絶縁性、機械的強度、等が良好である。
【００６３】
（３）複合接合体
本発明の複合接合体は、耐熱性樹脂層と金属層が本発明の接着剤で接着されてなる積層体である。
本発明の複合接合体は、少なくとも、耐熱性樹脂層、接着剤層及び金属層をこの順で有する積層体であれば、その層構成に特に制限されない。
本発明の複合接合体の具体例としては、ポリイミド樹脂層／接着剤層／銅層、液晶ポリマー層／接着剤層／銅層、ポリエーテルサルホン樹脂層／接着剤層／銅層、等のような３層の複合接合体；銅層／接着剤層／ガラス繊維・エポキシ樹脂層／接着剤層／銅層、銅層／接着剤層／ポリイミド樹脂層／接着剤層／銅層等のような５層の積層体；等が挙げられる。
【００６４】
本発明の複合接合体は、例えば、次のステップ（Ｉ）、ステップ（ＩＩ）及びステップ（ＩＩＩ）を経ることにより製造することができる。
・ステップ（Ｉ）：まず、耐熱性樹脂フィルム及び／又は金属箔に、有機溶剤を含む本発明の接着剤（接着剤溶液）を塗布し、得られた塗膜から溶剤を蒸発除去させ、接着剤層を形成する。溶剤を蒸発除去した後の接着剤の厚さは、通常５〜１００μｍ、好ましくは８〜７０μｍ、より好ましくは１０〜５０μｍである。
・ステップ（ＩＩ）：次いで、接着剤層（本発明の接着剤の塗膜）が形成された耐熱性樹脂層及び／又は金属層の接着剤層面と、もう一方の被着体である金属層及び／又は耐熱性樹脂層とを積層して、積層物を得る。
・ステップ（ＩＩＩ）：次いで、得られた積層物を加熱及び加圧することにより、耐熱性樹脂層と金属層が本発明の接着剤で接着された複合接合体を得ることができる。
【００６５】
得られた積層物を加熱する温度は、通常、１００〜２００℃、好ましくは１１０〜１９０℃、より好ましくは１２０〜１８０℃である。加圧圧力は、通常、０．０１〜１０ＭＰａ、好ましくは０．０５〜５ＭＰａ、より好ましくは０．１〜１ＭＰａである。また、加熱及び加圧する時間は、通常、１〜９０分、好ましくは３〜６０分、より好ましくは５〜３０分である。
温度、圧力及び時間がこの範囲であれば、耐熱性樹脂層と金属層との良好な接着性が得られる。
【００６６】
本発明の複合接合体の製造方法において、前記ステップ（ＩＩＩ）は、より具体的には次のようにして実施することができる。すなわち、ステップ（ＩＩ）により得られた積層物を、ＮＹ（ナイロン）／接着層／ＰＰ（ポリプロピレン）の層構成を有する所定厚み（例えば、７５μｍ）の樹脂製の袋に入れる。次いで、袋の開口部の中央部を所定の幅（例えば、２００ｍｍ幅）を残して両側をヒートシーラーでヒートシールした後、市販の密封パック器を使用して、袋内を脱気しながら開口部をヒートシールして積層物を密封包装する。その後、密封包装した積層物をオートクレーブに入れて、所定温度、圧力（例えば、温度１５０℃、圧力０．８ＭＰａ）で所定時間（例えば、３０分間）加熱加圧し、耐熱性樹脂フィルム／接着剤層／金属層の層構成を有する複合接合体を得ることができる。
【００６７】
本発明の接着剤を使用して製造されるポリイミド樹脂層と表面粗度の小さい銅層を積層した複合接合体は、高周波フレキシブルプリント基板用材料等として好適に使用することができる。
【実施例】
【００６８】
以下に実施例を示しながら、本発明をさらに詳細に説明するが、本発明は以下の実施例のみに限定されるものではない。なお「部」及び「％」は特に断りのない限り重量基準である。
【００６９】
本実施例における評価は、以下の方法によって行う。
（１）重量平均分子量（Ｍｗ）及び分子量分布（Ｍｗ／Ｍｎ）の測定
ブロック共重合体及びブロック共重合体水素化物の分子量は、ＧＰＣにより３８℃において測定し、標準ポリスチレン換算値として求めた。測定装置としては、東ソー社製ＨＬＣ８０２０ＧＰＣを用いた。
（２）水素化率の測定
ブロック共重合体水素化物［Ｄ］の主鎖、側鎖及び芳香環の水素化率は、１Ｈ−ＮＭＲスペクトルを測定して算出した。
【００７０】
（３）誘電率、誘電正接の評価方法            
離形性ＰＥＴフィルム（厚さ１００μｍ）上に、接着剤層の厚みが２０〜３０μｍになるように接着剤溶液を塗布し、イナートオーブン中で溶剤を蒸発除去させた。離形性ＰＥＴフィルムから接着剤層を剥がし、接着剤層を多数重ねて、１４０℃で真空プレス成形して、厚み７００〜７６０μｍの接着剤シートを成形した。得られた接着剤シートを、イナートオーブン中で、１５０℃で１時間加熱処理して揮発成分を除去させ、誘電率、誘電正接を評価する試料とした。
この接着剤シートから、縦８０ｍｍ、横１．５ｍｍの試験片を作製し、空洞共振器摂動法（ＡＳＴＭ  Ｄ２５２０）より、５ＧＨｚにおける誘電率、誘電正接を測定した。
【００７１】
（４）接着性の評価方法
耐熱性樹脂層と接着剤の接着性、及び金属層と接着剤の接着性を、以下のようにして評価した。
耐熱性樹脂フィルム（厚み５０〜１５０μｍ）又は金属箔（厚み１０〜５０μｍ）の片面に、部分的に接着剤を塗布しない箇所を残し、溶剤を除去させた後の接着剤層の厚みが１０〜２０μｍになるように接着剤溶液を塗布し、イナートオーブン中で溶剤を蒸発除去させた。
接着剤を塗布した耐熱性樹脂フィルム又は金属箔を、接着剤を塗布していない箇所を含み、接着剤の塗布面が幅１５ｍｍ×長さ１５０ｍｍの大きさになるように切断して試験片とした。次に、この試験片２枚を、接着剤塗布面を対向させて重ね合わせ、所定の条件で加熱加圧して接着して剥離強度測定用の試験片を作製した。
耐熱性樹脂フィルム又は金属箔の接着剤を塗布していない部分を引張り試験機（製品名「ＡＧＳ−１０ＫＮＸ」、島津製作所社製）に固定し、剥離速度１００ｍｍ／分で、ＪＩＳ  Ｋ  ６８５４−２に準じて１８０°剥離試験を行い、剥離強度を測定した。
接着性は、剥離強度が４Ｎ／ｃｍ以上の場合、接着性は良好（○）、４Ｎ／ｃｍを下回る場合は不十分（×）と評価した。
【００７２】
［製造例１］変性ブロック共重合体水素化物（Ｅ１）のペレットの製造
ＷＯ２０１２／０４３７０８号パンフレット及び／又はＷＯ２０１４／０７７２６７号パンフレットに記載の方法を参考にして、ブロック共重合体水素化物（Ｄ１）（重量平均分子量（Ｍｗ）：５５，２００、分子量分布（Ｍｗ／Ｍｎ）：１．０５、水素化率：ほぼ１００％）１００部に対して、ビニルトリメトキシシラン１．８部が結合したアルコキシシリル基が導入された変性ブロック共重合体水素化物（Ｅ１）を製造した。
変性ブロック共重合体水素化物（Ｅ１）には、上記特許文献に記載の方法と同様にして、変性ブロック共重合体水素化物（Ｅ１）１００部に対して、フェノール系酸化防止剤であるペンタエリスリチル・テトラキス［３−（３，５−ジ−ｔ−ブチル−４−ヒドロキシフェニル）プロピオネート］０．１部を配合して、変性ブロック共重合体水素化物（Ｅ１）のペレットを得た。
【００７３】
［実施例１］接着剤（Ｆ１）の製造
製造例１で得た変性ブロック共重合体水素化物（Ｅ１）のペレット１００部を、トルエン（沸点１１０℃）３００部に溶解させた後、３−グリシドキシプロピルトリメトキシシラン（ＫＢＭ−４０３、信越シリコーン社製）１部を添加して溶解させ、接着剤（Ｆ１）溶液を製造した。    
【００７４】
接着剤（Ｆ１）溶液から溶剤を除去させて作製した接着剤（Ｆ１）シートの、周波数５ＧＨｚでの誘電率は２．１４、誘電正接は０．０００９８であり、高周波絶縁材料として十分低い値であった。
【００７５】
縦３００ｍｍ、横３００ｍｍの下記の耐熱性樹脂フィルム又は金属箔に、バーコーターを使用して接着剤（Ｆ１）溶液を塗布し、イナートオーブン中で、５０℃で溶剤を蒸発除去させ、厚み１０〜１５μｍの接着剤層を形成させた。
使用した耐熱性樹脂フィルムは、ポリイミドフィルム（製品名「カプトン（登録商標）  ２００Ｈ」、厚さ５０μｍ、東レ・デュポン社製）、ポリエーテルサルホンフィルム（製品名「スミライト（登録商標）  ＦＳ−１３００」、厚さ１００μｍ、住友ベークライト社製）、及び、液晶ポリマーフィルム（製品名「ベクスター（登録商標）  ＣＴ−Ｚ」、厚さ１００μｍ、クラレ社製）である。また、使用した金属箔は、アルミニウム箔（材質（ＪＩＳ  Ｈ  ４１６０合金番号）：１Ｎ３０、厚さ３０μｍ）、銅箔（商品名「ＦＶ−ＷＳ」、厚さ１８μｍ、最大高さ粗さＲｚ：１．５μｍ、古河電工社製）、及び、ステンレス箔（材質ＳＵＳ３０４、厚さ５０μｍ）である。
【００７６】
接着剤（Ｆ１）を塗布した耐熱性樹脂フィルム２枚又は金属箔２枚の同種同士を、接着剤層面を対向させて重ね合わせた。得られた積層物を、ＮＹ／接着層／ＰＰの層構成を有する厚み７５μｍの樹脂製の袋に入れた。袋の開口部の中央部を２００ｍｍ幅残して両側をヒートシーラーでヒートシールした後、密封パック器（ＢＨ−９５１、パナソニック社製）を使用して、袋内を脱気しながら開口部をヒートシールして積層物を密封包装した。
その後、密封包装した積層物をオートクレーブに入れて、温度１５０℃、圧力０．８ＭＰａで３０分間加熱加圧し、耐熱性樹脂フィルム／接着剤（Ｆ１）層／耐熱性樹脂フィルム又は金属箔／接着剤（Ｆ１）層／金属箔からなる複合接合体を製造した。
【００７７】
得られた複合接合体から、幅１５ｍｍ×長さ２００ｍｍの大きさになるように剥離強度測定用の試験片を切り出し、剥離強度測定用の試験片とした。この試験片を用いて、複合接合体の剥離強度を測定して、接着剤（Ｆ１）と耐熱性樹脂層又は接着剤（Ｆ１）と金属層との接着性を評価した。
その結果、各層に対する接着力の値及びその評価は、接着剤（Ｆ１）／ポリイミド層間では２４Ｎ／ｃｍであり、接着性の評価は良好（○）、接着剤（Ｆ１）／ポリエーテルサルホン層間では１３Ｎ／ｃｍであり、接着性の評価は良好（○）、接着剤（Ｆ１）／液晶ポリマー層間では１１Ｎ／ｃｍであり、接着性の評価は良好（○）、接着剤（Ｆ１）／アルミニウム層間では１４Ｎ／ｃｍであり、接着性の評価は良好（○）、接着剤（Ｆ１）／銅層間では１８Ｎ／ｃｍであり、接着性の評価は良好（○）、また、接着剤（Ｆ１）／ステンレス層間では１５Ｎ／ｃｍであり、接着性の評価は良好（○）であった。
【００７８】
接着剤（Ｆ１）を塗布したポリイミドフィルムと接着剤（Ｆ１）を塗布した銅箔を、接着剤面を対向させて重ね、上記と同様にして、ポリイミドフィルム／接着剤（Ｆ１）層／銅箔からなる複合接合体を製造した。
この複合接合体の剥離試験を実施すると、銅箔と接着剤（Ｆ１）層の界面で剥離し、剥離強度は１８Ｎ／ｃｍであり、接着性は良好（〇）であった。
この複合接合体を、オーブン中で２６０℃に６０秒間保持したところ、外観上の大きな変形は無かったが、ポリイミドフィルムと銅箔の間に部分的な剥離が認められ、必ずしも十分な耐熱性を示してはいなかった。
【００７９】
［実施例２］接着剤（Ｆ２）の製造
製造例１で得た変性ブロック共重合体水素化物（Ｅ１）のペレット１００部を、トルエン３００部に溶解させた後、３−メタクリロキシプロピルトリメトキシシラン（ＫＢＭ−５０３、信越シリコーン社製）１部、トリアリルイソシアヌレート（製品名「ＴＡＩＣ（登録商標）」、日本化成社製）３部、２，５−ジメチル−２，５−ジ（ｔ−ブチルパーオキシ）ヘキサン（製品名「パーヘキサ（登録商標）２５Ｂ」、日油社製）０．２部加えて、均一に混合して、接着剤（Ｆ２）溶液を製造した。
【００８０】
接着剤（Ｆ２）溶液から溶剤を除去して作製した接着剤（Ｆ２）シートの、周波数５ＧＨｚでの誘電率は２．１７、誘電正接は０．００１０４であり、高周波絶縁材料として十分低い値であった。
【００８１】
実施例１において、接着剤（Ｆ１）に代えて接着剤（Ｆ２）を使用し、オートクレーブでの加熱加圧条件を温度１６０℃にする以外は、実施例１と同様にして、耐熱性樹脂フィルム／接着剤（Ｆ２）層／耐熱性樹脂フィルム又は金属箔／接着剤（Ｆ２）層／金属箔からなる複合接合体を製造した。
【００８２】
得られた複合接合体を使用して、実施例１と同様にして、接着剤（Ｆ２）と耐熱性樹脂層又は接着剤（Ｆ２）と金属層との接着性を評価した。
その結果、各層に対する接着力は、接着剤（Ｆ２）／ポリイミド層間では２６Ｎ／ｃｍであり、接着性の評価は良好（○）、接着剤（Ｆ２）／ポリエーテルサルホン層間では１４Ｎ／ｃｍであり、接着性の評価は良好（○）、接着剤（Ｆ２）／液晶ポリマー層間では１５Ｎ／ｃｍであり、接着性の評価は良好（○）、接着剤（Ｆ２）／アルミニウム層間では１３Ｎ／ｃｍであり、接着性の評価は良好（○）、接着剤（Ｆ２）／銅層間では１６Ｎ／ｃｍであり、接着性の評価は良好（○）、また、接着剤（Ｆ２）／ステンレス層間では１４Ｎ／ｃｍであり、接着性の評価は良好（○）であった。
【００８３】
接着剤（Ｆ２）を塗布したポリイミドフィルムと接着剤（Ｆ２）を塗布した銅箔を、接着剤層面を対向させて重ね、上記と同様にして、ポリイミドフィルム／接着剤（Ｆ２）層／銅箔からなる複合接合体を製造した。製造した複合接合体は、更にイナートオーブン中で、１６０℃で６０分の加熱処理を行った。
【００８４】
得られた複合接合体の剥離試験では、銅箔と接着剤（Ｆ２）層の界面で剥離し、剥離強度は１６Ｎ／ｃｍであり、接着性は良好（〇）であった。
また、この複合接合体を、オーブン中で２６０℃に６０秒間保持したが、試験片の外観上の異常は認められず、接着剤（Ｆ２）の耐熱性が高いことが確認された。
【００８５】
［実施例３］接着剤（Ｆ３）の製造
製造例１で得た変性ブロック共重合体水素化物（Ｅ１）のペレット１００部を、シクロヘキサン（沸点８０℃）３００部に溶解させた後、Ｎ−２−（アミノエチル）−３−アミノプロピルトリメトキシシラン（ＫＢＭ−６０３、信越シリコーン社製）１部、トリアリルイソシアヌレート（製品名「ＴＡＩＣ（登録商標）」、日本化成社製）２部、２，５−ジメチル−２，５−ジ（ｔ−ブチルパーオキシ）ヘキサン（製品名「パーヘキサ（登録商標）    ２５Ｂ」、日油社製）０．２部加えて、均一に混合して、接着剤（Ｆ３）溶液を製造した。
【００８６】
接着剤（Ｆ２）溶液から溶剤を除去して作製した接着剤（Ｆ２）シートの、周波数５ＧＨｚでの誘電率は２．１９、誘電正接は０．００１１０であり、高周波絶縁材料として十分低い値であった。
【００８７】
実施例２において、接着剤（Ｆ２）に代えて接着剤（Ｆ３）を使用する以外は、実施例２と同様にして、耐熱性樹脂フィルム／接着剤（Ｆ３）層／耐熱性樹脂フィルム又は金属箔／接着剤（Ｆ３）層／金属箔からなる複合接合体を製造した。接着剤（Ｆ３）のシクロヘキサン溶液を使用した場合、耐熱性樹脂フィルム又は金属箔にバーコーターを使用して塗布し、イナートオーブン中で乾燥させた段階では塗膜面に多くの発泡を生じ、外観上は不良であった。しかし、オートクレーブで加熱加圧して複合接合体を製造するのに支障はなかった。
【００８８】
得られた複合接合体を使用して、実施例１と同様にして、接着剤（Ｆ３）と耐熱性樹脂層又は接着剤（Ｆ３）と金属層との接着性を評価した。
その結果、各層に対する接着力は、接着剤（Ｆ３）／ポリイミド層間では２５Ｎ／ｃｍであり、接着性の評価は良好（○）、接着剤（Ｆ３）／ポリエーテルサルホン層間では１４Ｎ／ｃｍ、接着性の評価は良好（○）、接着剤（Ｆ３）／液晶ポリマー層間では１１Ｎ／ｃｍであり、接着性の評価は良好（○）、接着剤（Ｆ３）／アルミニウム層間では１５Ｎ／ｃｍであり、接着性の評価は良好（○）、接着剤（Ｆ３）／銅層間では２０Ｎ／ｃｍであり、接着性の評価は良好（○）、また、接着剤（Ｆ３）／ステンレス層間では１７Ｎ／ｃｍであり、接着性の評価は良好（○）であった。
【００８９】
接着剤（Ｆ３）を塗布したポリイミドフィルムと接着剤（Ｆ３）を塗布した銅箔を、接着剤層面を対向させて重ね、上記と同様にして、ポリイミドフィルム／接着剤（Ｆ３）層／銅箔からなる複合接合体を製造した。製造した複合接合体は、更にイナートオーブン中で、１６０℃で６０分の加熱処理を行った。
【００９０】
得られた複合接合体の剥離試験では、銅箔と接着剤（Ｆ３）層の界面で剥離し、剥離強度は１９Ｎ／ｃｍであり、接着性は良好（○）であった。
また、この複合接合体を、オーブン中で２６０℃に６０秒間保持したが、試験片の外観上の異常は認められず、接着剤（Ｆ３）の耐熱性が高いことが確認された。
【００９１】
本実施例の結果から以下のことがわかる。
アルコキシシリル基を導入した変性ブロック共重合体水素化物（Ｅ）を主成分とする接着剤は、耐熱性樹脂層及び金属層に対する良好な接着性及び高周波領域でも良好な電気特性（低誘電率、低誘電正接）を示す（実施例１〜３）。
アルコキシシリル基を導入した変性ブロック共重合体水素化物（Ｅ）を主成分とする接着剤は、表面粗度の小さい金属面に対しても良好な接着性を示す（実施例１〜３の銅箔との接着例）。
アルコキシシリル基を導入した変性ブロック共重合体水素化物（Ｅ）を主成分とする接着剤を使用することで、耐熱性樹脂層と金属層の複合接合体を製造できる（実施例１〜３）。
アルコキシシリル基を導入した変性ブロック共重合体水素化物（Ｅ）に架橋助剤を配合した接着剤は、リフロー半田工程に対応した２６０℃の熱処理に対しても十分な耐熱性を有する（実施例２、３）。
アルコキシシリル基を導入した変性ブロック共重合体水素化物（Ｅ）を主成分とする接着剤を溶液として使用する場合、沸点が９０℃以上の有機溶剤を使用することにより、基材へ接着剤を塗布する工程での、発泡等の外観上の不良が低減される（実施例１、２と実施例３の比較）。
【産業上の利用可能性】
【００９２】
本発明の接着剤及び複合接合体は、耐熱性樹脂層と表面粗度の小さい金属層に対する接着性に優れ、かつ低誘電率で電気絶縁性に優れるため、高周波回路基板の製造に有用である。